СПОСОБ КАРБОНИЛИРОВАНИЯ

1. Способ получения метилацетата, который включает карбонилирование диметилового эфира монооксидом углерода в присутствии водорода и цеолитного катализатора, где способ проводят при молярном отношении количества водорода к количеству монооксида углерода, равном не менее 1, и катализатор прокален при температуре, равной от примерно 375 до примерно 475°С.
2. Способ улучшения рабочих характеристик цеолитного катализатора при получении метилацетата путем карбонилирования диметилового эфира монооксидом углерода в присутствии водорода и цеолитного катализатора, где способ проводят при молярном отношении количества водорода к количеству монооксида углерода, равном не менее 1, и катализатор прокален при температуре, равной от примерно 375 до примерно 475°С.
3. Способ по п. 1, где способ сначала проводят при молярном отношении количества монооксида углерода к количеству водорода, равном не менее 1, и затем его проводят при молярном отношении количества водорода к количеству монооксида углерода, равном не менее 1.
4. Способ по п. 3, где способ сначала проводят при молярном отношении количества монооксида углерода к количеству водорода, находящемся в диапазоне от 1 до 4, и затем его проводят при молярном отношении количества водорода к количеству монооксида углерода, находящемся в диапазоне от 1 до 2.
5. Способ по п. 1, в котором катализатор прокаливают при температуре, равной от примерно 400 до примерно 475°С.
6. Способ по п. 5, в котором катализатор прокаливают при температуре, равной от примерно 400 до примерно 450°С.
7. Способ по п. 1, в котором катализатор прокаливают в инертной атмосфере или в окислительной атмосфере.
8. Способ по п. 7, в котором окислительной атмосферой является воздух.
9. Способ по п. 1, в котором катализатор прокаливают в течение от примерно 10 мин до примерно 10 ч.
10. Способ по п. 9, в котором катализатор прокаливают в течение от примерно 1 до примерно 3 ч.
11. Способ по п. 1, в котором молярное отношение количества водорода к количеству монооксида углерода находится в диапазоне от 1 до 10.
12. Способ по п. 11, в котором молярное отношение количества водорода к количеству монооксида углерода равно от 1 до 2.
13. Способ по п. 1, в котором цеолит содержит по меньшей мере один канал или карман, который образован 8-членным кольцом, и образованный 8-членным кольцом канал или карман соединен по меньшей мере с одним каналом, образованным кольцом, содержащим 10 или 12 элементов.
14. Способ по п. 13, в котором цеолит выбран из числа цеолитов, обладающих каркасной структурой типов MOR, FER, OFF, СНА, GME и MFS.
15. Способ по п. 13, в котором цеолит выбран из группы, включающей морденит, феррьерит и оффретит.
16. Способ по п. 15, в котором цеолитом является морденит в форме, в которой произошел обмен на водород или произошел обмен на аммоний.
17. Способ по п. 1, в котором цеолит объединяют со связующим.
18. Способ по п. 17, в котором связующим является огнеупорное неорганическое оксидное связующее.
19. Способ по п. 18, в котором огнеупорное неорганическое оксидное связующее выбрано из группы, включающей оксиды алюминия, алюмосиликаты или диоксиды кремния.
20. Способ по п. 17, в котором связующее содержится в количестве, составляющем от 10 до 30 мас. %.
21. Способ по п. 17, в котором цеолит, объединенный со связующим, находится в форме экструдата.
22. Способ по п. 1, где способ проводят при концентрации воды, составляющей менее 1 мол. % в пересчете на полное количество газов, загружаемых для проведения способа.
23. Способ по п. 1, в котором в качестве источника монооксида углерода и водорода используют синтез-газ.
24. Способ по п. 1, где способ проводят при температуре, находящейся в диапазоне от 200 до 350°С.
25. Способ по п. 24, где способ проводят при температуре, находящейся в диапазоне от 280 до 320°С.
26. Способ по п. 1, где способ проводят при полном давлении, равном от 10 до 100 бар избыточного давления.
27. Способ по п. 1, в котором метилацетат вводят в систему в количестве, составляющем от 0,05 до 5 мол. % в пересчете на полное количество газов, загружаемых для проведения способа.
28. Способ по п. 1, где способ проводят в виде парофазного способа.
29. Способ по п. 1, в котором метилацетат извлекают из продукта реакции, полученного способом, и некоторое количество извлеченного метилацетата или весь извлеченный метилацетат превращают в уксусную кислоту.